(57)【要約】【課題】軸部に形成される穴部の寸法精度をより一層向上させると共に、鍛造成形によって軸部を形成する際の肉流れを良好とすることにより、型部材への荷重負担を軽減してその耐久性を向上させることにある。【解決手段】軸部成形部３８によって絞られた軸部３６に対して穴成形を施す第２パンチ４４の一端部の外周面には、所定の曲率半径を有する断面円弧状の成形ランド部５０と、前記成形ランド部５０と連続する逃げ部５２と、前記逃げ部５２と連続し該逃げ部５２の外径よりも大なる矯正ランド部５４とを有し、前記第２パンチ４４の成形ランド部５０全体は、下部ダイス２４の貫通孔４０の鉛直方向において、前記軸部成形部３８の上端Ｆ１と下端Ｆ２との中間に位置するように設けられる。【選択図】図３
2006263736.tif 000002
【特許請求の範囲】
【請求項１】
冷間鍛造成形によって穴部を有する軸部とカップ部とが一体的に形成されたトリポート型等速ジョイント用外輪部材を製造するための装置であって、据え込み成形が施される前に、所定長に切断された円柱状のワークを押圧することにより形成された軸部に対して穴成形が施された第１次成形体を形成する装置において、
前記ワークが装填されるキャビティが形成された上ダイスと、
前記上ダイスと一体的に組み付けられ、下方側に向かって内径が徐々に縮径するテーパ状の孔部からなる軸部成形部が設けられた下部ダイスと、
前記キャビティに装填された前記ワークを鉛直下方向に向かって加圧するように昇降自在に設けられた第１型部材と、
前記軸部成形部に連続する貫通孔内に一端部が臨む略円柱体からなり、前記軸部成形部によって絞られた軸部に対して穴成形を施す第２型部材と、
を備え、
前記第２型部材の一端部の外周面には、所定の曲率半径を有する断面円弧状の成形ランド部と、該第２型部材の軸線方向に沿って前記成形ランド部と連続する逃げ部と、前記軸線方向に沿って前記逃げ部と連続し該逃げ部の外径よりも大なる矯正ランド部とを有し、
前記第２型部材の成形ランド部全体は、前記下部ダイスの貫通孔の鉛直方向において、前記軸部成形部の一端（Ｆ１）と他端（Ｆ２）との中間に位置するように設けられることを特徴とする等速ジョイント用外輪部材の製造装置。
【発明の詳細な説明】
【技術分野】
【０００１】
本発明は、回転駆動力を伝達するための等速ジョイントを構成する等速ジョイント用外輪部材に関し、一層詳細には、カップ部の内周面に複数の案内溝を有し且つ軸部の内周面にセレーション部を有する等速ジョイント用外輪部材を鍛造成形によって製造する等速ジョイント用外輪部材の製造装置に関する。
【背景技術】
【０００２】
従来から、互いに接合された上部ダイス及び下部ダイスに形成されるキャビティに鍛造用素材を装填し、パンチを介して前記鍛造用素材に加圧力を付与することにより、例えば、自動車の車輪駆動用の等速ジョイントの外輪部材（アウタカップ）が製造されている。
【０００３】
前記外輪部材は、筒状のカップ部と、前記カップ部と一体的に形成される軸部とから構成される。前記カップ部の内周面には、軸線方向に沿って延在する３本のトラック溝が周方向に沿って等角度離間するように形成され、前記トラック溝に沿ってローラが転動するように設けられている。
【０００４】
また、従来から使用されている外輪部材では、カップ部の端部から軸線方向に沿って突出して一体に形成された軸部（雄型タイプ）が一般的であるが、前記軸部の内周面に軸方向のセレーション部が形成された穴部を有する雌型タイプの外輪部材が製造され、前記穴部のセレーション部に対してデファレンシャル機構の回転軸がセレーション嵌合するように設けられる。
【０００５】
このような等速ジョイントの外輪部材では、そのカップ部の内周面に軸線方向に沿って延在する複数のトラック溝を形成する工程と、前記軸部に形成された穴部の内周面にセレーション部を形成する工程とが必要となる。
【０００６】
そこで、本出願人は、この種の等速ジョイント用外輪部材の製造方法に関し、トラック溝とセレーション部の同芯性の精度を向上させ、しかも、鍛造加工のみによってカップ部に対するトラック溝の成形と軸部に対するセレーション部の成形とを同時に遂行することが可能な等速ジョイント外輪の製造方法を提案している（特許文献１〜３参照）。
【０００７】
本出願人の提案に係る等速ジョイント用外輪部材の製造方法では、先ず、円柱状のビレット１（図１２Ａ参照）に据え込み成形を施すことによってビレット１ａ（図１２Ｂ参照）から一部が拡径した形状のビレット１ｂとした後（図１２Ｃ参照）、このビレット１ｂに図示しないパンチを軸方向両端側から対向させてそれぞれ押し込み、カップ形状に成形された予備成形体２を形成する（図１２Ｄ参照）。この予備成形体２のカップ部３はトラック溝に近似する形状である大きな孔部４が形成され、一方、前記軸部５にはセレーションが未成形の穴部６が形成されている。
【０００８】
続いて、カップ部３の孔部４と軸部５の穴部６との間の中間のバリ７が図示しないパンチによって打ち抜かれた後（図１２Ｅ参照）、最終工程においてカップ部３の内壁面にトラック溝が形成する溝加工がなされると共に、軸部５の穴部６に対してセレーション部８を形成するセレーション加工がなされて最終製品９が完成する（図１２Ｆ参照）。
【０００９】
ところで、特許文献４には、全体として略円筒状を呈する粗地金の外周面に対し第１外スプライン及び第２外スプラインを軸線方向に沿って成形するためのスプライン成形用冷間鍛造金型が開示されている。
【００１０】
このスプライン成形用冷間鍛造金型では、上ダイスに対して第１スプライン成形ランドからなる成形部及び逃がし部を設け、下ダイスに対して第２スプライン成形ランドからなる成形部、逃がし部及び矯正部を設ける構成が採用されている。
【００１１】
特許文献４では、一般的な手法として、各第１及び第２スプライン成形ランドを共に成形部と逃がし部とによって構成した場合、押し込み力が粗地金を軸方向と直角方向に屈曲させてしまうことにより、前記第１外スプラインと第２外スプラインとに軸ずれが発生するとしている。
【００１２】
このため、特許文献４では、かかる軸ずれを防止すべく、各第１及び第２スプライン成形ランドを共に成形部と逃がし部と矯正部とを有するとすることも考えられるが、このようにすることにより、第２スプライン成形ランド側に生じる反力が第１スプライン成形ランド側の成形部と矯正部との間の逃がし部に集中し、第１スプライン成形ランド側の成形部と矯正部との間の逃がし部に大きな据え込みが発生するとしている。この結果、第１スプライン成形ランド側のスプラインの歯すじが大きく変形するとしている。
【００１３】
従って、特許文献４に開示されたスプライン成形用冷間鍛造金型では、上ダイスに対して第１スプライン成形ランドからなる成形部及び逃がし部を設け、下ダイスに対して第２スプライン成形ランドからなる成形部、逃がし部及び矯正部を設けることにより、粗地金を軸方向と直角方向に屈曲させようとする力が第２スプライン成形ランド側の矯正部によって阻止され、第１外スプラインと第２外スプラインとの軸ずれを防止することができるとしている。
【００１４】
また、特許文献４では、第２スプライン成形ランド側に生じる反力が、第１スプライン成形ランド側に矯正部がないことから該第１スプライン成形ランド側の逃がし部に集中されることがなくさほどの据え込みが生じないとし、第１スプライン成形ランド側のスプラインの歯すじはほとんど変形しないとしている。
【００１５】
しかしながら、前記特許文献４に開示された技術的思想は、円筒状を呈する粗地金の軸線方向に沿った外周面に対して第１外スプラインと第２外スプラインとを精度良く成形するためのものであり、型部材への負担を軽減して耐久性を向上させようとする本願発明の課題と顕著に相違するものである。
【００１６】
また、前記特許文献４に開示された技術的思想は、第１スプライン成形ランドからなる成形部及び逃がし部を上ダイスに設け、第２スプライン成形ランドからなる成形部、逃がし部及び矯正部を下ダイスに設けるものであり、雌型タイプの外輪部材の軸部に対して穴部を成形するための型部材に適用することを当業者が容易に想到することができるものではない。
【００１７】
【特許文献１】特開平３−６０８３８号公報
【特許文献２】特開平３−６０８３９号公報
【特許文献３】特開平３−６０８４０号公報
【特許文献４】特開平８−２１５７８６号公報
【発明の開示】
【発明が解決しようとする課題】
【００１８】
ところで、本出願人の提案に係る等速ジョイント用外輪部材の製造方法では、図１２Ｄに示されるように、上パンチ及び下パンチを軸方向両端側からそれぞれ対向させて押し込み、カップ部３に対して孔部４を形成すると同時に軸部５に対して穴部６を形成した場合、前記カップ部３の孔部４と比較して前記穴部６の成形精度が劣り機械加工等による追加工が必要となると共に、金型に対して大きな荷重がかかり金型寿命が低下するおそれがある。
【００１９】
本発明は前記の点に鑑みてなされたものであり、軸部に形成される穴部の寸法精度を向上させると共に、鍛造成形によって軸部を形成する際の肉流れを良好とすることにより、前記穴部を成形する型部材への荷重負担を軽減してその耐久性を向上させることが可能な等速ジョイント用外輪部材の製造装置を提供することを目的とする。
【課題を解決するための手段】
【００２０】
前記の目的を達成するために、本発明は、冷間鍛造成形によって穴部を有する軸部とカップ部とが一体的に形成されたトリポート型等速ジョイント用外輪部材を製造するための装置であって、据え込み成形が施される前に、所定長に切断された円柱状のワークを押圧することにより形成された軸部に対して穴成形が施された第１次成形体を形成する装置において、
前記ワークが装填されるキャビティが形成された上ダイスと、
前記上ダイスと一体的に組み付けられ、下方側に向かって内径が徐々に縮径するテーパ状の孔部からなる軸部成形部が設けられた下部ダイスと、
前記キャビティに装填された前記ワークを鉛直下方向に向かって加圧するように昇降自在に設けられた第１型部材と、
前記軸部成形部に連続する貫通孔内に一端部が臨む略円柱体からなり、前記軸部成形部によって絞られた軸部に対して穴成形を施す第２型部材と、
を備え、
前記第２型部材の一端部の外周面には、所定の曲率半径を有する断面円弧状の成形ランド部と、該第２型部材の軸線方向に沿って前記成形ランド部と連続する逃げ部と、前記軸線方向に沿って前記逃げ部と連続し該逃げ部の外径よりも大なる矯正ランド部とを有し、
前記第２型部材の成形ランド部全体は、前記下部ダイスの貫通孔の鉛直方向において、前記軸部成形部の上端Ｆ１と下端Ｆ２との中間に位置するように設けられることを特徴とする。
【００２１】
本発明によれば、第１次成形体の軸部に対する穴成形は、上ダイスのキャビティに装填されたワークを第１型部材によって鉛直下方向に向かって加圧し、下部ダイスの軸部成形部により絞られた軸部を、前記第１型部材と同軸に設けられた第２型部材によって加圧することにより形成される。従って、次工程で据え込み成形を行って第２次成形体を得る前に、穴部を有する軸部を押し出し成形することにより、後工程で形成される完成製品の製品精度を向上させ、後工程での前記穴部に対する仕上げ加工量を削減することができる。
【００２２】
さらに、本発明では、前記第２型部材の一端部の外周面に成形ランド部と矯正ランド部との間に逃げ部を形成して前記成形ランド部と前記矯正ランド部とを非連続となるように設定すると共に、鉛直方向に沿った第２型部材の成形ランド部が下ダイスに形成された軸部成形部の一端（Ｆ１）と他端（Ｆ２）との中間に位置しているため、ワークの下部側外径がダイスの軸部成形部によって絞られて発生する軸部側方向への肉流れと、ワークの下部中心部が第２型部材によって押圧されて発生する該ワークの上部側に向かう肉流れとを好適に調整することができる。
【００２３】
この結果、本発明では、軸部に対して穴成形を行う第２型部材の外表面に対する肉の抱き付きを阻止し、前記第２型部材に対して付与される荷重を軽減して耐久性を向上させることができると共に、軸部に穿孔される穴部の寸法精度（成形精度）を向上させることができる。
【発明の効果】
【００２４】
本発明では、軸部に形成される穴部の寸法精度をより一層向上させると共に、鍛造成形によって軸部を形成する際の肉流れを良好とすることにより、前記穴部を成形する第２型部材への荷重負担を軽減してその耐久性を向上させることができる。
【発明を実施するための最良の形態】
【００２５】
以下、本発明に係る等速ジョイント用外輪部材の製造装置について好適な実施の形態を挙げ、添付の図面を参照して詳細に説明する。
【００２６】
図１のフローチャートに示されるような工程にしたがって、炭素鋼製の円柱体（ビレット）からなるワーク１０に対して複数回の冷間鍛造加工が施されることにより、最終的に完成品であるトリポート型の等速ジョイント用外輪部材が製造される。
【００２７】
先ず、第１準備工程において、所定長の円柱体（ビレット）に切り出されたワーク１０（図２Ａ参照）に対して球状化焼鈍を施す。これによりワーク１０が軟化し、以下の第１次〜第５次冷間鍛造加工が容易となる。
【００２８】
そして、第２準備工程において、ワーク１０に対して潤滑用化成被膜の形成を行う。すなわち、ボンデライト処理によって、例えば、リン酸亜鉛等からなる潤滑用化成被膜をワーク１０の表面に形成することによって該表面に潤滑性を付与する。具体的には、このようなリン酸亜鉛等が溶解された溶媒中にワーク１０を所定時間浸漬することにより潤滑用化成被膜を形成すればよい。
【００２９】
次いで、第１次冷間鍛造加工工程Ｓ１において、潤滑用化成被膜が形成されたワーク１０の一端面に対する前方押し出しによって軸部に穴成形を施す。ここで、前記第１次冷間鍛造加工工程Ｓ１に使用される本発明の実施の形態に係る第１鍛造用金型２０を図３に示す。
【００３０】
この第１鍛造用金型２０は、上部ダイス２２及び下部ダイス２４を有し、前記上部ダイス２２及び下部ダイス２４は、第１ダイホルダ２６及び第２ダイホルダ２８によって内嵌されることにより一体的に組み付けられて接合されている。
【００３１】
また、第１鍛造用金型２０は、図示しない機械プレスのラムに連結された昇降部材３０に対してパンチホルダ３２を介して固定され、前記昇降部材３０が下降することによってワーク１０を鉛直下方向に向かって加圧する第１パンチ３４と、図示しないダイブロックに固設されて前記昇降部材３０を鉛直方向に沿って案内する複数のガイドロッド（図示せず）とを有する。前記第１パンチ３４は、第１型部材として機能するものであり、図示しない機械プレスの駆動作用下に上昇又は下降自在に設けられる。
【００３２】
下部ダイス２４には、図３に示されるように、前記上部ダイス２２との接合面である該下部ダイス２４の上面から下方側に向かって内径が徐々に縮径するテーパ状の孔部からなる軸部成形部３８が設けられる。前記軸部成形部３８に連続する下方側には、一定の内径からなる貫通孔４０が形成され、前記貫通孔４０内には、軸部３６に対して穴部４２を形成する第２パンチ４４の一端部が臨むように配設されている。前記第２パンチ４４の一端部の外周部には、該第２パンチ４４の外周面を囲繞して貫通孔４０内に保持する円筒状のスリーブ部材４６が外嵌される。
【００３３】
なお、前記第２パンチ４４は、第２型部材として機能するものであり、その他端部が図示しない他のダイホルダに固定されて第１パンチ３４と同軸状に鉛直方向に沿って立設されると共に、前記他のダイホルダに固定された複数のピン（図示せず）に当接して該ピンを上方に向かって押圧する図示しない変位手段の駆動作用下に、前記他のダイホルダと一体的に上昇又は下降動作自在に設けられる。
【００３４】
上部ダイス２２には、下部ダイス２４に形成された軸部成形部３８の上端に連続し且つ前記軸部成形部３８の内径と同一の内径を有する貫通孔からなるキャビティ４８が形成され、前記キャビティ４８内にワーク１０が装填される。
【００３５】
貫通孔４０に臨む前記第２パンチ４４の一端部の外周面には、図５及び図６に示されるように、先端部に形成され所定の曲率半径を有する断面円弧状からなる成形ランド部５０と、軸線方向に沿って前記成形ランド部５０に連続し該成形ランド部５０の最大外径よりも小なる一定の外径が所定張だけ延在して形成された逃げ部５２と、軸線方向に沿って前記逃げ部５２に連続し該逃げ部５２の外径よりも大なる環状凸部からなる矯正ランド部５４とを有する。
【００３６】
前記第２パンチ４４の先端面を含む成形ランド部５０全体は、下部ダイス２４の貫通孔４０の鉛直方向において、下部ダイス２４に形成された軸部成形部３８の一方の始点である上端（一端）Ｆ１と他方の終点である下端（他端）Ｆ２との中間に位置するように設けられている。
【００３７】
この場合、先端面側の成形ランド部５０と矯正ランド部５４との間に逃げ部５２が形成され、前記成形ランド部５０と矯正ランド部５４とが非連続に形成されることにより、第２パンチ４４によって軸部３６に対して穴成形する際の摩擦抵抗を減少させ前記第２パンチ４４に付与される荷重を軽減することができる。
【００３８】
本実施の形態に係る第１鍛造用金型２０は基本的には以上のように構成されるものであり、前記第１鍛造用金型２０の上部ダイス２２のキャビティ４８に挿入されたワーク（ビレット）１０に対する第１次冷間鍛造加工、すなわち、前方押し出しによる穴部成形は、以下のようにして遂行される。
【００３９】
先ず、前記機械プレスの駆動作用下に該機械プレスのラムに連結された昇降部材３０を下降させる。これに追従して第１パンチ３４が下降し、最終的にワーク１０の上面に当接する。
【００４０】
第１パンチ３４をさらに下降させてワーク１０の上面を押圧することにより、前記ワーク１０の押圧面と反対側のワーク１０の下部が下部ダイス２４の軸部成形部３８によって絞られる。この結果、図２Ｂに示されるように、ワーク１０の外径形状に対応する円柱部５５と、前記円柱部５５の軸線方向に連続する下部にテーパ状に縮径した縮径部５６と、前記縮径部５６に連続する軸部３６とを有すると共に、図示しない他のダイホルダに支持され下部ダイス２４の貫通孔４０に臨む第２パンチ４４の一端部によって軸部３６に対する穴成形が遂行されて穴部４２が形成された第１次成形品（第１次成形体）５８が得られる。
【００４１】
この場合、前記第２パンチ４４の一端部に形成された成形ランド部５０と矯正ランド部５４とが非連続でその間に逃げ部５２が介在していることにより、穴成形時における摩擦抵抗を減少させて第２パンチ４４に付与される荷重を軽減することができる。
【００４２】
さらに、鉛直方向に沿った第２パンチ４４の先端面を含む成形ランド部５０が下部ダイス２４に形成された軸部成形部３８の上端Ｆ１と下端Ｆ２との中間に位置しているため、ワーク１０の下部側外径が下部ダイス２４の軸部成形部３８によってテーパ状に絞られて発生する軸部側方向への肉流れ（図４の矢印Ａ参照）と、ワーク１０の下部中心部が第２パンチ４４によって押圧されて発生する該ワークの上部側に向かう肉流れ（図４の矢印Ｂ参照）とを調整することができる。
【００４３】
すなわち、縮径部５６における外径側の肉流れと軸部３６における前記とは反対方向の穴部４２の内径側の肉流れとを好適に調和させることにより、第２パンチ４４の外表面に対する肉の抱き付きを阻止し前記第２パンチ４４に対して付与される荷重を軽減して耐久性を向上させることができると共に、軸部３６に穿孔される穴部４２の寸法精度（成形精度）を向上させることができる。
【００４４】
なお、下部ダイス２４に形成された軸部成形部３８と第２パンチ４４との対応位置関係は、図７及び図８に示されるように、第２パンチ４４の成形ランド部５０全体が前記軸部成形部３８の一方の始点である上端Ｆ１と他方の終点である下端Ｆ２とによって設定される範囲内にあればよい。
【００４５】
一方、図９〜図１１に示されるように、前記第２パンチ４４の成形ランド部５０の一部のみが上端Ｆ１と下端Ｆ２とによって設定される前記範囲内に含まれる場合や前記成形ランド部５０が前記範囲外にある場合には、縮径部５６における外径側の肉流れと穴部４２の内径側の肉流れとを調和させることが困難である。
【００４６】
その後、第１パンチ３４を前記機械プレスの駆動作用下に前記ラム及び昇降部材３０と共に上昇させ、さらに、図示しない変位手段を上昇させることにより、図２Ｂに示す第１次成形品５８が得られる。
【００４７】
このように、本実施の形態では、据え込み成形を行う第２次冷間鍛造加工工程Ｓ３の前に、穴部４２を有する軸部３６を押し出し成形することにより、後工程で形成される完成製品の製品精度を向上させ、後工程での前記穴部４２に対する仕上げ加工量を削減することができる。なお、前記軸部３６に形成された前記穴部４２は、後述する等速ジョイント用外輪部材の完成品７０の穴部４２と略一致する形状に形成される。
【００４８】
次いで、前記第１次成形品５８に対して予備据え込み成形を行う（Ｓ２）。すなわち、図示しない第２鍛造用金型のキャビティに第１次成形品５８を装填する。その際、軸部３６は、第２鍛造用金型に設けられた図示しない軸部保持部に挿入される。
【００４９】
そして、図示しない軸部保持部に挿入された軸部３６の先端部を図示しない押止部材で支持しながら、第１次成形品５８の上部をパンチで押圧して圧潰する。この圧潰に伴って前記上部が圧縮されると共に拡径されることにより、予備成形品６０（図２Ｃ参照）が得られる。なお、この予備据え込み成形の工程（Ｓ２）は、鍛造用素材に対する成形量及び前記鍛造用素材の材料特性等によって省略することが可能である。
【００５０】
続いて、第２次冷間鍛造加工工程Ｓ３において、前記予備成形品６０の上部をさらに圧縮し且つ拡径させる据え込み成形を施し、第２次成形品６２を形成する（図２Ｄ参照）。
【００５１】
すなわち、図示しない第２鍛造用金型を用い、キャビティに装填された予備成形品６０の上部を図示しないパンチによって押圧することにより、前記予備成形品６０の上部が軸線方向に圧縮変形された第２次成形品６２が得られる。
【００５２】
第２次冷間鍛造加工工程Ｓ３が終了した後、第２次成形品６２から応力を除去するための低温焼鈍、この低温焼鈍の際に発生する酸化スケール等を除去するショットブラスト処理、ボンデライト処理による第２次成形品６２の外表面にリン酸亜鉛等からなる潤滑用化成被膜の形成をそれぞれ行う。これらの各種処理を行うことにより、第２次成形品６２を容易に塑性変形させることができるようになるからである。
【００５３】
その後、図示しない第３鍛造用金型を使用して第３次冷間鍛造加工工程Ｓ４を行う。図示しない第３鍛造用金型の軸部挿入部に軸部が挿入された第２次成形品６２に対する第３次冷間鍛造加工が遂行されて第３次成形品６４が得られる（図２Ｅ参照）。
【００５４】
第３次冷間鍛造加工工程Ｓ４が行われた後、第３次成形品６４に対して第４次冷間鍛造加工工程Ｓ５を施す。なお、第４次冷間鍛造加工工程Ｓ５を行う前に、第３次成形品６４の表面又は第４鍛造用金型（図示せず）の少なくともいずれか一方に液体潤滑剤を塗布するとよい。これにより、第４次冷間鍛造加工工程Ｓ５が遂行されている最中に、第３次成形品６４又は第４鍛造用金型に焼き付きが生じることを回避することができる。液体潤滑剤としては、従来から使用されている公知の液体潤滑剤を使用すればよい。
【００５５】
第４次冷間鍛造加工工程Ｓ５では、図示しない第４鍛造用金型を使用して、第３次成形品６４の内面及び外面に対し、カップ部６６を最終的な製品形状に仕上げるためのしごき成形（最終サイジング成形）が施される。すなわち、カップ部６６の肉厚やトラック溝６８ａ〜６８ｃの幅及び深さが所定の寸法精度となるように加工し、これにより、トラック溝６８ａ〜６８ｃ等の形状を含むカップ部６６の寸法精度が出された完成品７０としてのトリポート型等速ジョイント用外輪部材が得られるに至る（図２Ｆ参照）。
【００５６】
本実施の形態によれば、第２次冷間鍛造加工工程Ｓ３で据え込み成形を遂行する前に、第２パンチ４４を用いて軸部３６に対する穴成形Ｓ１を遂行することにより、軸部３６に形成される穴部４２の寸法精度をより一層向上させると共に、鍛造成形によって軸部３６を形成する際の肉流れを良好とすることにより、第２型部材である前記第２パンチ４４への荷重負担を軽減してその耐久性を向上させることができる。
【００５７】
換言すると、図１２Ｄに示される本出願人が案出した等速ジョイント用外輪部材の製造方法では、上パンチ及び下パンチによってカップ部３の孔部４と軸部５の穴部６とを同時に形成しているため、前記穴部６の成形精度が劣ると共に金型に対して大きな荷重が付与されるおそれがあるのに対し、本実施の形態では、円柱状のワーク１０に対する最初の鍛造成形工程として、軸部３６に対して穴成形のみを施し、カップ部６６の孔部を後工程で別個独立に遂行しているため、前記軸部３６に形成される穴部４２の寸法精度を向上させると共に、鍛造成形によって軸部３６を形成する際の肉流れを良好とすることにより、前記穴部４２を成形する第２パンチ４４への荷重負担を軽減してその耐久性を向上させることができる。
【図面の簡単な説明】
【００５８】
【図１】等速ジョイント用外輪部材の製造工程を示すフローチャートである。
【図２】図２Ａ〜図２Ｆは、それぞれ、図１に示す製造工程に沿ってワークが鍛造成形されることにより完成品に至る等速ジョイント用外輪部材の形状を示す側面図及び部分縦断面図である。
【図３】軸部に対する前方押し出しによって穴成形を行う第１次冷間鍛造加工工程に供される本発明の実施の形態に係る第１鍛造用金型の概略構成縦断面図である。
【図４】第２パンチによって軸部に対して穴成形を行う際の肉流れを示す部分縦断面図である。
【図５】図３に示す第１鍛造用金型を構成する第２パンチの側面図である。
【図６】図５に示す第２パンチの一部省略拡大側面図である。
【図７】前記第２パンチに形成された成形ランド部と下部ダイスに形成された軸部成形部との位置関係を示し、前記成形ランド部全体が前記軸部成形部の上端Ｆ１と下端Ｆ２との範囲内に含まれる状態を示す部分拡大側面図である。
【図８】前記成形ランド部全体が前記軸部成形部の上端Ｆ１と下端Ｆ２との範囲内に含まれる状態を示す部分拡大側面図である。
【図９】前記成形ランド部の一部のみが前記軸部成形部の上端Ｆ１と下端Ｆ２との範囲内に含まれる状態を示す部分拡大側面図である。
【図１０】前記成形ランド部全体が前記軸部成形部の上端Ｆ１と下端Ｆ２との範囲外にある状態を示す部分拡大側面図である。
【図１１】前記成形ランド部全体が前記軸部成形部の上端Ｆ１と下端Ｆ２との範囲外にある状態を示す部分拡大側面図である。
【図１２】図１２Ａ〜図１２Ｆは、それぞれ、本出願人が提案した等速ジョイント用外輪部材の製造工程を示す縦断面図である。
【符号の説明】
【００５９】
１０…ワーク                            ２０…第１鍛造用金型
２２…上部ダイス                        ２４…下部ダイス
２６、２８…ダイホルダ                  ３４…第１パンチ
３６…軸部                              ３８…軸部成形部
４０…貫通孔                            ４２…穴部
４４…第２パンチ                        ４６…スリーブ部材
４８…キャビティ                        ５０…成形ランド部
５２…逃げ部                            ５４…矯正ランド部
５６…縮径部                            ５８…第１次成形品
【図１】
2006263736.tif 000003
【図２】
2006263736.tif 000004
【図３】
2006263736.tif 000005
【図４】
2006263736.tif 000006
【図５】
2006263736.tif 000007
【図６】
2006263736.tif 000008
【図７】
2006263736.tif 000009
【図８】
2006263736.tif 000010
【図９】
2006263736.tif 000011
【図１０】
2006263736.tif 000012
【図１１】
2006263736.tif 000013
【図１２】
2006263736.tif 000014